"電流コレクタ基板によって互いに分離された少なくとも1個の第1の電気化学セルと少なくとも1個の第2の電気化学セルを含み、前記基板が、第1の面に前記第1の電気化学セルの電極を支持し、前記第1の面と反対側の第2の面に前記第2の電気化学セルの反対の極の電極を支持し、各セルが電解質によって分離された正電極と負電極を含む電気化学リチウムアキュムレータであって、前記正電極がリチウム化合物であり、前記負電極が単体硫黄を含む、電気化学リチウムアキュムレータ。前記リチウム化合物が、ポリアニオン系リチウム金属遷移化合物、リチウム遷移金属酸化物、及びこれらの混合物から選択される、請求項1に記載アキュムレータ。下記一般式を満たすポリアニオン系リチウム遷移金属化合物であって、LixMyXOzn式中:Mは、Mn、Fe、Co、Ni、Cu、Mg、Zn、V、Ti、Al、Si、B、Cr、Mo、及びこれらの混合物から選択された元素を表わし、Xは、P、Si、Ge、S、V、及びAsから選択された元素を表わし、x、y、z及びnは、カチオンの全電荷がアニオンの全電荷を打ち消し、その結果前記化合物が電気的に中性になるように選択された整数又は正の分数である、請求項2に記載のアキュムレータ。前記ポリアニオン系リチウム化合物が、LiFePO4又はLi3V2PO43である、請求項3に記載のアキュムレータ。前記リチウム酸化物化合物が以下の式で表されれ、LiMO2式中、Mは、Ni、Co、Mn、Al及びこれらの混合物から選択された元素である、請求項2に記載のアキュムレータ。前記リチウム酸化物化合物が、マンガン及び/又はアルミニウムを含むリチウム酸化物である、請求項2に記載アキュムレータ。マンガンを含む前記リチウム酸化物化合物が以下の式を満たし、Li1aNi05bMn15cO4da、b、c及びdが、-0.1~0.1、即ちパラメータa、b、c及びdがそれぞれ-0.1以上0.1以下である、請求項6に記載アキュムレータ。前記正電極が、LiFePO4を含む、請求項1~4のいずれか一項に記載のアキュムレータ。前記電流コレクタ基板が、アルミニウム又はアルミニウム合金である、請求項1~8のいずれか一項に記載のアキュムレータ。前記電解質が、リチウム塩を含む液体電解質である、請求項1~9のいずれか一項に記載のアキュムレータ。前記リチウム塩が、LiPF6、LiClO4、LiBF4、LiAsF6、LiCF3SO3、LiNCF3SO23、LiNC2F5SO2、リチウムビストリフルオロメチルスルホニルイミドLiN[SO2CF3]2及びこれらの混合物から選択される、請求項10に記載のアキュムレータ。前記電解質が、炭酸塩族及び/又はエーテル族からの一つ又は幾つかの溶剤を含む、請求項10又は11に記載アキュムレータ。したがって、本発明者は、驚くべきことに、特定の一対の電極を使用することにより、前述の利点を有するアキュムレータを得ることができることを発見した。そのようなアキュムレータは、電流コレクタ基板によって互いに分離された少なくとも1つの第1の電気化学セルと少なくとも1つの第2の電気化学セルとを含み、基板が、第1の面に前記第1の電気化学セルの電極を支持し、前記第1の面と反対の第2の面に第2の電気化学セルの反対の極の電極を支持し、各セルが電解質によって分離された正電極と負電極を含むリチウム電気化学アキュムレータであって、正電極が、リチウム化合物を含み、負電極が単体硫黄を含むことを特徴とするリチウム電気化学アキュムレータに対応する。本発明をより詳細に考察する前に、以下の定義を指定する。正電極は、従来、前述及び後述においても、アキュムレータが電流を出力するとき即ち、放電プロセスときには陰極として働き、アキュムレータが充電プロセスのときは陽極として働く電極を意味する。負電極は、従来、前述及び後述においても、アキュムレータが電流を出力するとき即ち、放電プロセスのときには陽極として働き、アキュムレータが充電プロセスのときは陰極として働く電極を意味する。単体硫黄は、1つ又は幾つかの化学元素とも結合していない単体硫黄を意味する。リチウム化合物は、1つ又は幾つかの化学元素と結合されたリチウム元素を含む化合物を意味する。本発明の革新は、とりわけ、電気化学セルの構成負電極に、単体硫黄の使用に固有の利点から恩恵を受けかつ正電極内に存在するリチウム化合物と関連付けられた負電極内に存在する単体硫黄を有するように単体硫黄この元素は、より一般には正電極の組成物に入るために使用されるを含むバイポーラ構造によるアキュムレータの設計にある。アキュムレータの放電中またアキュムレータの充電中の全体の電気化学反応が、アキュムレータの安全性を害するリチウム金属樹脂枝状結晶として現れることがあるリチウム金属を形成しない。詳細には、単体硫黄を使用することにより、大きい質量容量硫黄の特定の容量は1,675mAh.g1であるを有するアキュムレータを得ることができる。負電極で、単体硫黄は、様々な形態の炭素などの他の元素に添加されてもよい。したがって、負電極の構成材料は、単体硫黄と炭素を含む複合材料でよい。更に、アキュムレータの全体電圧は、バイポーラ構造のために携帯用途に好適なコンパクトさを維持しながらアキュムレータの電気化学セルの数によって目的となる用途に適応させることができる。本発明のアキュムレータの正電極の組成物に入ることができるリチウム化合物の例として、遷移金属、リチウム遷移金属酸化物、及びこれらの混合物のポリアニオン系リチウム化合物を挙げることができる。ポリアニオン系遷移金属リチウム化合物の例として、以下の一般式に適合するリチウム化合物を挙げることができる:LixMyXOzn式中:Mは、Mn、Fe、Co、Ni、Cu、Mg、Zn、V、Ti、Al、Si、B、Cr、Mo及びこれらの混合物から選択された元素を表わし、Xは、P、Si、Ge、S、V及びAsから選択された元素を表わし、x、y、z及びnは、化合物が電気的に中立になるようにカチオンの全電荷がアニオンの全電荷を打ち消すように選択され、整数又は正の分数である。Mは、Mn、Fe、Co、Ni、Cu、V、Ti、B、Cr、Mo及びこれらの混合物から選択された元素を表わすことが好ましい。より具体的には、そのような化合物は、Xがリン元素Pに対応するとき、これらの化合物がリン酸リチウム化合物であってもよく、そのような化合物は、例えば、LiFePO4又はLi3V2PO43である。遷移金属のリチウム酸化物化合物の例として、以下の化学式の化合物を挙げることができる。LiMO2式中、Mは、Ni、Co、Mn、Al及びこれらの混合物から選択された元素である。そのような酸化物の例として、リチウム酸化物LiCoO2、LiNiO2及び混合酸化物LiNi,Co,MnO2NMCの名前でも知られるLiNi13Mn13Co13O2など、LiNi,Co,AlO2NCAの名前でも知られるLiNi08Co015Al0、05O2など、又はLiNi,Co,Mn,AlO2を挙げることができる。詳細には、LiNi08Co015Al005O2とLiNi13Mn13Co1302酸化物は、同等又は少ないコストでLiMO2型Mは、混合物ではなく単一金属を表わすの酸化物と類似又は実質的にそれより高い電気化学性能を得る可能性と、特に充電状態で改善された総合安定性を提供する。リチウム酸化物の例として、マンガン及び/又はアルミニウムを含むリチウム酸化物を挙げることができる。より具体的には、これらは、次の化学式に適合する酸化物としてもよい:Li1aNi05bMn15cO4dここで、a、b、c及びdは、-0.1~0.1、即ち、パラメータa、b、c及びdはそれぞれ、-0.1以上0.1以下である。詳細には、この定義によりまた特に有利なリチウム酸化物は、化学式LiNi05Mn15O4の酸化物であり、これは、約4.7Vこの電位は、基準対Li/Liに基づき表されるのリチウムの挿入/脱挿入電位を有する特殊性を有する。また、マンガンを含むリチウム酸化物として、化学式LiMn2O4又はLiNiMnO4のリチウム酸化物が挙げられる。好ましくは、正電極はLiFePO4を含む。この材料は、温度及び電気化学安定性のために本質的にきわめて安全である。更に、この材料は、無毒かつ安価であり、安価かつ豊富な原料から合成される。前述のように、電流コレクタ基板は、第1の面に前記第1の電気化学セルの電極を支持し、前記第1の面と反対側の第2の面に前記第2の電気化学セルの電極を支持する。即ち、電流コレクタ基板は、第1の面に前記第1の電気化学セルの正電極を支持し、前記第1の面と反対側の第2の面に前記第2の電気化学セルの負電極を支持し、又はこの逆に支持する。したがって、本発明のアキュムレータのシナリオでは、電流コレクタ基板の構成材料は、負電極の組成物に入る単体硫黄と正電極の組成物に入るリチウム化合物の両方に対して安定していなければならない。本発明によりかつ前述の安定条件を満たす電流コレクタ基板は、有利には、アルミニウム及び/又はアルミニウム合金の基板である。本発明のアキュムレータの電気化学セルの対の構成電極によって、複雑な構造の電流コレクタ基板を使用する必要がなく、したがって、これは、先行技術のバイポーラ構造を有するアキュムレータにも当てはまり、電極材料に対する安定性のために、電流コレクタ基板は、各面が互いに異なる材料から成る2面構造を有する。更に、従来使用された銅基板などの他の金属元素の基板を使用しなくてもよい。電流コレクタ基板を形成するためにアルミニウム又はアルミニウム合金を使用できることは、特にアルミニウムの低密度により2.699g/cm3として評価されることがある、高い質量エネルギー密度を有するリチウムアキュムレータを得ることができるという利点を有する。各電気化学セルの正電極と負電極の間にある電解質は、リチウム塩を含む液体電解質であることが好ましい。したがって、例えば、液体電解質には、リチウム塩が溶かされた、エチレンカーボネート、プロピレンカーボネート、ジメチルカーボネート、ジエチルカーボネートなどの炭酸塩タイプの溶剤又は溶剤混合物、及び/又は、ジメトキシエタン、ジオキソラン、ジオキサン、テトラエチレングリコールジメチルエーテルTEGDMEの頭文字で知られる及びこれらの混合物などのエーテルタイプの溶剤の溶剤混合物が挙げられる。例えば、リチウム塩は、LiPF6、LiClO4、LiBF4、LiAsF6、LiCF3SO3、LiNCF3SO23、LiNC2F5SO2、リチウムビストリフルオロメチルスルホニルイミドLiN[SO2CF3]2LiTFSIの頭文字で知られる及びこれらの混合物からなる群から選択されてもよい。本発明のアキュムレータの電気化学セル内の前述の液体電解質は、電気化学セルの正電極と負電極の間に配置されたセパレータに含浸されてもよい。このセパレータは、多孔質内に液体電解質を収容することができる重合体材料などの多孔質材料でよい。電解質は、また、リチウム塩を含む重合体電解質などの固体電解質でもよい。例えば、高分子は、ポリアクリロニトリル、ポリエチレンオキシド、ポリフッ化ビニリデン、フッ化ビニリデン-ヘキサフルオロプロピレン共重合体、又は液体電解質がある状態でゲル化することによってイオン導電性になる別の高分子を含むことができる。リチウム塩は、前に示したものと同じ定義が当てはまる。本発明による特定のアキュムレータは、セルごとに、正電極がLiFePO4を含み、負電極が単体硫黄を含むアキュムレータである。本発明のアキュムレータの電気化学セルの組成物に入るこの電極対の使用は、単体硫黄かLiFePO4かに関係なく、この両方の材料が、本質的に安全でまた安価であることから特に好都合である。これは、確実で安価なアキュムレータを必要とする電気自動車の開発にはきわめて有利なものであることが分かる。第1のセル及び/又は第2のセルが、アキュムレータの端に配置された即ち、スタックの端に配置されたセルを構成するとき、この第1のセル及び/又は第2のセルは、電流コレクタ基板の一方の面に付着され、その反対の面が隣接セルの反対の極の電極によって占有された電極に加えて、電流コレクタ基板の第1の面に付着された反対の極の電極を有し、前記第1のセル及び/又は第2のセルがスタックの最後のセルを構成することを考慮すると、前記第1の面の反対の面は、隣接セルの電極によって占有されない。また、電流コレクタ基板は、その単一面が電極によって占有され、アルミニウム又はアルミニウム合金が有利なことがある。本発明によるアキュムレータは、特に、相当なエネルギーを必要とする小型の一体構造搭載システム、自給システムなどを必要とする製品に適する。このタイプの要求は、計算処理、ビデオ、電話技術、電気自動車やハイブリッド車などの輸送の独立型電源を必要とする製品の分野、又はその他の医学、宇宙、マイクロエレクトロニクスの分野で生じることがある。本発明は、添付図を参照して後で定義される特定の実施形態を参照して説明される。以下に示す例は、添付された図1に示された本発明によるアキュムレータの作成を説明し、このアキュムレータは、アルミニウムの所謂バイポーラ電流コレクタ基板によって分離された第1の電気化学セルと第2の電気化学セルのスタックからなり、各セルはそれぞれ、2つのエーテル溶剤の混合物中にリチウムビストリメチルスルホニルイミド塩を含む電解質によって分離された単体硫黄を含む負電極とLiFePO4を含む正電極とを有する。1周辺正電極と呼ばれる正電極の作成以下の組成の正電極:80質量のLiFePO410質量のスーパーPカーボンブラック10質量のポリビニリデンフルオライドPVDFが下記の手順により調製される。-LiFePO4とカーボンブラック粉末を別々に計量し、-PVDFを含むN-メチル-ピロリドンNMPの溶液を調製し、-機械的攪拌による混合を続けながら前記溶液に前述の粉末を徐々に加え、-均質な混合物を得た後で、マイクロメーターのドクターブレードによって、厚さ20μmのアルミニウムシートの面に前記混合を被覆して厚さ200μmを有する層を得て、-最初に、そのように付着された層を55°Cの炉内で24時間乾燥させて、NMPを蒸着させ、-層を80°Cで48時間乾燥させて、極微量の残留水を除去し、これにより得られた層が正電極を構成する。2周辺負電極と呼ばれる負電極の作成以下の組成の負電極:80質量の単体硫黄10質量のスーパーPカーボンブラック10質量のポリビニリデンフルオライドPVDFが、以下の手順により作成される。-単体硫黄とカーボンブラック粉末を別々に計量し、-PVDFを含むN-メチルピロリドンNMPの溶液を調製し、-機械的攪拌による混合を続けながら前記溶液に前述の粉末を徐々に加え、-均一な混合物を得た後で、マイクロメーターのドクターブレードで、厚さ20μmのアルミニウムシートの表面に前記混合物を被覆して、100μmの厚さを有する層を得て、-そのように付着された層を55°Cの炉内で24時間乾燥させて、NMPの蒸着物を得て、-層を50°Cで48時間乾燥させて、極微量の残留水を除去し、それにより得られた層が負電極を構成する。3バイポーラ基板と呼ばれる基板の作成バイポーラ基板は、項目1で述べた操作手順を20μmの厚さを有するアルミニウムシートの第1の面に適用し、項目2で述べた操作手順を同じシートの、前記第1の面と反対側の第2の面に適用することによって作成される。4スタックの作成選択された型に切り取った後で、項目1及び2で述べた手順によって用意された電極と、項目3で述べた手順によって作成されたバイポーラ基板を、別々に室温で2t/cm2で圧縮する。図1に示されたアキュムレータは、2つのステップで作成される。非制御雰囲気中で実行される第1のステップは、図1に示された構成に従った構成により、周辺正電極、バイポーラ基板、及び周辺負電極を、ジェネレータの一方の面を空けたまま、2つのU字型ポリエチレンガスケット内に配置するステップと、次に組立体を高温圧縮してアキュムレータの封止を保証するステップとからなる。不活性雰囲気中で行われる第2のステップは、空いた面を介して、正電極と負電極の間の両方のセル内に、テトラエチレングリコールジメチルエーテルTEGDME/ジオキソランが体積で50/50の混合物の溶液中のリチウムビストリメチルスルホニルイミドLiTFSl1mol.L1を主成分とする液体電解質を含浸させたポリプロピレン/ポリエチレンセパレータを導入するステップからなる。次に、空いた面が、2つの他のポリエチレンガスケットによって閉じられる。これらの様々なステップの終わりに、図1にしたがって、-アルミニウム5の導電性基板上に付着されたLiFePO4を含む周辺正電極3と、周辺正電極3と向かい合い、アルミニウム9の導電性基板の第1の面に付着された単体硫黄を含む負電極7とを有し、前記負電極と前記正電極が、前に定義されたような電解質が含浸されたセパレータ11によって互いに分離された第1の電気化学セル1と、-アルミニウム17の導電性基板上に付着された単体硫黄を含む周辺負電極15と、周辺負電極15と向かい合い、アルミニウム9の前記導電性基板の第2の面に付着されたLiFePO4を含む正電極19とを有し、前記第2の面が前記第1の面と反対側にあり、前記負電極と前記正電極が、前に定義されたような電解質が含浸されたセパレータ21によって互いに分離された第2の電気化学セル13とを含むリチウム電気化学アキュムレータが得られる。"